(57)【要約】【課題】シリコン表層を失うことなく、シリコン中の炭素関連準位を簡便に安定して測定するのに有効な測定手法を提供する。【解決手段】電子デバイス形成用基板として作製されたシリコンウェーハの試料を、６０〜１００℃の水で３０分程度の煮沸した後、そのシリコン試料に含まれる炭素関連の準位密度をＤＬＴＳ法により測定する。得られた準位密度に基づいてシリコン中の炭素濃度を求める。ＤＬＴＳ測定に先立って水煮沸処理を行うことで、シリコン表層を失うことなく、シリコン中に水素を導入できる。この導入により、シリコン中の不純物準位のうち、炭素と水素を含んだ複合体の準位を活性化でき、ＤＬＴＳ測定により、この準位を安定して測定できる。水煮沸処理を行う場合、ＨＦとＨＮＯ３の混酸処理を行う場合には及ばないまでも、湿式処理を行わない場合よりも炭素関連の準位密度を活性化できる。【選択図】図１
2019050322.tif 000002
【特許請求の範囲】
【請求項１】
シリコンを６０〜１００℃の水で煮沸後、そのシリコンに含まれる炭素関連の不純物準位をＤＬＴＳ法により測定することを特徴とするシリコン中の炭素測定方法。
【発明の詳細な説明】
【技術分野】
【０００１】
本発明はシリコン中の炭素測定方法に関する。
【背景技術】
【０００２】
半導体集積回路等のデバイスの高密度化、高集積化に伴い、デバイス動作の安定化が頓に望まれてきている。特にリーク電流や酸化膜耐圧等の特性値改善は重要な課題である。しかし、不純物が集積回路基板であるシリコンウェーハ中に混入すると、その後作製したデバイスの安定動作は望めないことになる。例えば、半導体集積回路の製造工程において、ウェーハ中の炭素は、１×１０１５ａｔоｍｓ／ｃｍ３以下の濃度であっても、デバイス特性に悪影響を及ぼすことが広く知られている。
【０００３】
したがって、ウェーハ中の炭素を低く抑えるために、正確な濃度測定技術が必要とされている。通常、この目的で炭素濃度測定はフーリエ変換赤外分光法（Ｆｏｕｒｉｅｒ  Ｔｒａｎｓｆｏｒｍ  ＩｎｆｒａＲｅｄ  Ｓｐｅｃｔｒｏｓｃｏｐｙ、ＦＴ−ＩＲ法）で測定される。この方法は、シリコンウェーハの赤外線吸収スペクトルから格子間炭素濃度を間接的に求める手法であり、簡便に測定できるため広く用いられている。
【０００４】
しかし、ＦＴ−ＩＲ法による炭素濃度測定において、１０１４ａｔоｍｓ／ｃｍ３台の濃度を精度良く測定することは極めて困難であるのが実情である。また、他の測定手法として挙げられるＳＩＭＳ（Ｓｅｃｏｎｄａｒｙ  Ｉｏｎ  Ｍａｓｓ  Ｓｐｅｃｔｒｏｓｃｏｐｙ、二次イオン質量分析法）も同様である。
【０００５】
その点、ＤＬＴＳ（Ｄｅｅｐ  Ｌｅｖｅｌ  Ｔｒａｎｓｉｅｎｔ  Ｓｐｅｃｔｒｏｓｃｏｐｙ）法は、１０１３ａｔоｍｓ／ｃｍ３台の濃度を測定できる可能性を持つ手法である。なお、ＤＬＴＳ法とは、測定対象に形成したショットキー接合部又はｐｎ接合部に逆バイアス電圧を印加した状態で正方向にパルス電圧を加え、このときにその接合部に生じる空乏層の静電容量変化の温度依存性から深い不純物準位に関する情報を得る方法である。このＤＬＴＳ法の測定結果は、例えばＤＬＴＳ信号強度と測定温度のグラフで示される。グラフ上に形成されたピークが、ある深い不純物準位の存在を示す。また、そのピークの温度から大まかに深い不純物準位のエネルギーが判明し、そのピークの高さが理論的に深い不純物準位の密度を示す。
【０００６】
ここで、例えば、非特許文献１に示される方法では、シリコン結晶中に存在する炭素関連準位Ｅ１、Ｅ２、Ｅ３がＨ−Ｃ、Ｈ−Ｃ−Ｏ複合体により形成される深い不純物準位であり、特に、Ｅ３の準位は、Ｈ−Ｃに起因する準位のため、酸素に影響を受けないとされている。
【０００７】
とはいえ、このままでは１０１３ａｔоｍｓ／ｃｍ３台の炭素濃度を高感度に測定できるとまでは言えない。そこで、いくつかの工夫が提案されている。例えば、ＤＬＴＳ電極形成の前処理として行う湿式処理として、ＨＦとＨＮＯ３の混酸を用いることで、炭素関連準位が活性化され、高準位密度測定が可能になるという手法が知られている（非特許文献２参照）。
【０００８】
他に、特許文献１では、炭素関連の不純物準位であるＥ１、Ｅ２、Ｅ３を合算することが有効であることを示している。
【先行技術文献】
【非特許文献】
【０００９】
【非特許文献１】Ｍｉｎｏｒｕ  Ｙｏｎｅｔａ，Ｙоｉｃｈｉ  Ｋａｍｉｕｒａ，ａｎｄ  Ｆｕｍｉｏ  Ｈａｓｈｉｍｏｔｏ，「Ｃｈｅｍｉｃａｌ  ｅｔｃｈｉｎｇ‐ｉｎｄｕｃｅｄ  ｄｅｆｅｃｔｓ  ｉｎ  ｐｈоｓｐｈоｒｕｓ‐ｄоｐｅｄ  ｓｉｌｉｃоｎ」，Ｊ．Ａｐｐｌ．Ｐｈｙｓ．７０（３），１  Ａｕｇｕｓｔ  １９９１，ｐ．１２９５−１３０８
【非特許文献２】末澤正志、シリコン中の水素関連欠陥、応用物理、日本、社団法人応用物理学会、１９９６年、第６５巻、第４号、ｐ．３７７−３８１
【特許文献】
【００１０】
【特許文献１】特開２０１６−１０８１５９号公報
【発明の概要】
【発明が解決しようとする課題】
【００１１】
非特許文献２の手法により、炭素関連準位を高感度に測定可能になるが、この手法には問題点がある。つまり、ＨＦとＨＮＯ３による処理は、いわゆるエッチングであり、シリコンの表層部分が失われてしまうことである。したがって、表層近傍に存在する炭素準位密度測定にこの手法を適用する訳にはいかない。
【００１２】
また、炭素関連準位を高感度に測定する手法として、特許文献１に示す方法を他手法と併用するにしても、非特許文献２に示すＨＦとＨＮＯ３の混酸を用いる限り、必ず表層近傍が失われるため、シリコン表層近傍の炭素濃度を評価する手法としては成立せず、シリコン表層やエピタキシャル層中の炭素濃度を評価するための方法としてはＤＬＴＳ法は有効とはいえなかった。
【００１３】
本発明はこのような問題点に鑑みてなされたもので、シリコン表層を失うことなく、シリコン中の炭素関連準位を簡便に安定して測定するのに有効な測定手法を提供することを課題とする。
【課題を解決するための手段】
【００１４】
上記課題を解決するため、本発明のシリコン中の炭素測定方法は、シリコンを６０〜１００℃の水で煮沸後、そのシリコンに含まれる炭素関連の不純物準位をＤＬＴＳ法により測定することを特徴とする。
【００１５】
本発明によれば、シリコン表層を失うことなく、シリコン中の炭素関連準位を簡便に安定して測定できる。また、ＤＬＴＳ電極形成の前処理を行わない手法に比べて、高感度に炭素関連準位を測定でき、より微量な炭素の存在を知ることができる。
【図面の簡単な説明】
【００１６】
【図１】炭素関連の準位Ｅ１、Ｅ２、Ｅ３における、湿式処理を行わない場合の準位密度を１としたときの相対準位密度を、ＤＬＴＳ測定の前処理としてＨＦとＨＮＯ３の混酸処理を行った場合と、水煮沸処理を行った場合とで示した図である。
【発明を実施するための形態】
【００１７】
以下、実施の形態について述べる。ＤＬＴＳ法は通常、ショットキー接合を形成する金属電極を測定試料表面に形成し、裏面にはオーミック接合を持つ金属電極を形成し、その２つの電極間に逆バイアスを印加した状態で正方向にパルス電圧を加えることで生じた空乏層静電容量の変化（過渡的応答）の温度依存性を取得すると、不純物が形成するエネルギー準位に応じた温度で静電容量変化がピークを形成する。そのピーク位置の静電容量変化から不純物準位密度を算出することができる。具体的に、ｎ型シリコンウェーハにおいて、表面に形成するショットキー電極にはＡｕが用いられることが多く、裏面に形成するオーミック電極にはＧａが用いられることが多い。いずれの電極も酸化膜の存在しない清浄なシリコン面に形成することが望ましく、その清浄面を得るためにＨＦによる表面酸化膜除去が行われる。
【００１８】
非特許文献２に示すような従来法におけるＨＦとＨＮＯ３の混酸による前処理の意味は、前記混酸によるエッチング反応中において、シリコンウェーハ中に深く水素が導入され、その水素と炭素の相互作用による準位の活性化と考えられている。
【００１９】
しかし、前記混酸によるエッチング反応では、表層近傍を失ってしまうため、別の手法で、シリコンウェーハの表層近傍を失うことなく、ウェーハバルクに水素を導入する処理法を発見できれば、目的を達成できることに本発明者らは想到した。そこで、表面を除去しない前処理法としていくつもの実験を繰り返したところ、水による煮沸で炭素関連準位が活性化されることがわかった。
【００２０】
図１にその確認実験結果を示す。３つの炭素関連準位を低準位側からＥ１、Ｅ２、Ｅ３とする。そのうち、酸素の影響を受けないＥ３準位に関し、１）湿式処理を行わない場合、２）ＨＦとＨＮＯ３の混酸処理、３）水煮沸、の３つの場合において、湿式処理を行わない場合の準位密度を１として、各前処理後に得られた相対準位密度をＥ１〜Ｅ３の３つについて示す。図１の縦軸では、相対準位密度を活性化率（Ａｃｔｉｖａｔｉｏｎ  Ｅｆｆｉｃｉｅｎｃｙ）として示している。図１の左図に混酸処理を行った場合の活性化率を示し、右図に水煮沸処理を行った場合の活性化率を示している。図１に示すように、最も活性化率の高い処理法は２）のＨＦとＨＮＯ３の混酸処理である。しかし、３）の水煮沸の場合、２）には及ばないまでも、湿式処理を行わない場合よりも活性化されていることがわかる。３）の手法の最大の利点は、ウェーハ表層近傍のシリコン層を失わないことであり、いかに活性化率の高い混酸処理ではあっても、表層近傍の炭素濃度を測定する目的からは、測定不可能という判断になるため、この水煮沸処理は大変有効な手法と考えられる。
【００２１】
一方、水煮沸処理は、混酸処理と比べて、活性化率がやや低いことも事実であるため、先に示した特許文献１の手法や、本出願人に係る特願２０１６−２４２９００号に示す手法、具体的にはＤＬＴＳ測定の前処理としてシリコン結晶に逆方向電圧を印加して熱処理する逆バイアスアニール処理を行う手法を併用し、感度を上げることが有効と考えられる。
【００２２】
以下、本実施形態に係るシリコン中の炭素濃度の測定方法の詳細を説明する。先ず、炭素濃度が異なる複数の第１シリコン結晶を準備する。具体的には、例えば、ＦＺ法で引き上げたｎ型シリコン結晶インゴットを所定の厚さに切り出し、切り出したウェーハに粗研磨、エッチング及び研磨などを施して表面に鏡面加工がされた基板（ポリッシュドウェーハ）を準備する。なお、この基板は、例えばトランジスタ、ダイオード等の電子デバイスの形成用として作製された基板とすることができる。次に、基板からシリコン結晶を切り出して第１シリコン結晶を作製する。第１シリコン結晶の炭素濃度は、ＦＴ−ＩＲ法やＳＩＭＳにて測定可能な範囲（例えば、１×１０１５〜１×１０１６ａｔоｍｓ／ｃｍ３）に調整するとよい。なお、第１シリコン結晶は、ＣＺ法（チョクラルスキー法）で形成されたとしても良いし、ＦＺ法（フローティングゾーン法）で形成されたとしても良いが、後述の第２シリコン結晶の結晶育成法と同じとする。また、第１シリコン結晶の炭素濃度は、ＳＩＭＳ、ＦＴ−ＩＲ法など、ＤＬＴＳ法以外の手法により予め測定、つまり既知としておく。
【００２３】
次に、ＤＬＴＳ測定に先立ち、各第１シリコン結晶に対して６０〜１００℃の水中で煮沸処理を行う。このとき、水温度が６０℃未満では、シリコン結晶中への水素の導入効果が低いので、６０℃以上とするのが良い。また、処理時間が１０分未満ではシリコン結晶中への水素の導入効果（言い換えると、炭素関連準位の活性化の程度）が低いので、処理時間は１０分以上とするのが良い。また、処理時間が４時間を超えてもシリコン結晶中への水素の導入効果（言い換えると、炭素関連準位の活性化の程度）はそれほど向上しないので、処理時間は４時間以下とすることができる。つまり、水煮沸処理の時間は１０分〜４時間とすることができる。
【００２４】
次に、水煮沸処理を実施した後の各第１シリコン結晶に対してＤＬＴＳ法により炭素関連の不純物準位の密度を測定する。具体的には、炭素と水素とを少なくとも含んだ複合体の不純物準位の密度を測定する。炭素と水素とを少なくとも含んだ複合体の中でも特に炭素、水素以外の元素（酸素等）を含んでいない複合体（つまり、炭素、水素のみの複合体（Ｈ−Ｃ複合体））の準位密度を測定するのが好ましい。酸素等の他の元素の濃度の影響で、ＤＬＴＳ信号がばらついてしまうのを抑制するためである。第１シリコン結晶の導電型がｎ型の場合には、非特許文献１に示された炭素関連準位Ｅ１、Ｅ２、Ｅ３のうち、Ｈ−Ｃ複合体に起因した準位Ｅ３を測定するのが好ましい。なお、３つの不純物準位Ｅ１、Ｅ２、Ｅ３は、ＤＬＴＳ法でｎ型シリコン結晶を測定することにより検出される約０．１１〜０．１５ｅＶの範囲に形成される炭素関連の不純物準位であって、準位Ｅ１のエネルギーが０．１１ｅＶ、準位Ｅ２のエネルギーが０．１３ｅＶ、準位Ｅ３のエネルギーが０．１５ｅＶである。
【００２５】
ＤＬＴＳ測定では、第１シリコン結晶の表面及び裏面に対してＨＦによる表面酸化膜除去処理を実施した後、表面に例えばＡｕを蒸着してショットキー電極とするとともに、その裏面には例えばＧａを塗布してオーミック電極を作製する。そして、２つの電極間に逆バイアス（例えば−５Ｖ）を印加した状態で正方向にパルス電圧を加えることで生じる空乏層静電容量の過渡的変化を、所定温度範囲（例えば３０〜３００Ｋの範囲）で掃引しながら取得し、得られた過渡的変化の温度依存性から炭素関連の準位密度を測定する。
【００２６】
次に、各第１シリコン結晶から得られた炭素関連の準位密度と、各第１シリコン結晶の炭素濃度とに基づいて、炭素関連の準位密度と、シリコン中の炭素濃度との相関関係を示した検量線を導出する。なお、炭素関連の準位密度と、シリコン中の炭素濃度とがほぼ比例の関係となる場合には、第１シリコン結晶から得られた炭素関連の準位密度を、第１シリコン結晶の炭素濃度で除算することで、シリコン中の炭素が不純物準位を形成する割合である準位形成率を導出しても良い。この準位形成率も、炭素関連の準位密度とシリコン中の炭素濃度との相関関係を示した指標となる。
【００２７】
次に、炭素濃度が未知の第２シリコン結晶を準備する。第２シリコン結晶の作製法は第１シリコン結晶と同様である。
【００２８】
この第２シリコン結晶に対して、第１シリコン結晶に対して実施したのと同様の水煮沸処理を実施する。このとき、水煮沸処理の温度及び時間は、第１シリコン結晶に対して実施した水煮沸処理の温度及び時間と同じとするのが良い。
【００２９】
次に、水煮沸処理を実施した後の第２シリコン結晶に対してＤＬＴＳ法により炭素関連の不純物準位の密度を測定する。このとき、先に導出した検量線又は準位形成率が、Ｈ−Ｃ複合体に起因した準位Ｅ３に基づいて得られた場合には、第２シリコン結晶に対しても準位Ｅ３の密度を測定する。つまり、検量線又は準位形成率を構成する不純物準位と同じ不純物準位を第２シリコン結晶から測定する。なお、第２シリコン結晶に対するＤＬＴＳ測定の手順は、第１シリコン結晶に対するＤＬＴＳ測定の手順と同じである。
【００３０】
次に、第２シリコン結晶の炭素関連の準位密度と、第１シリコン結晶から得られた検量線又は準位形成率（シリコン中の炭素濃度と炭素関連の準位密度との相関関係）とに基づいて、第２シリコン結晶中の炭素濃度を求める。以上により、シリコン結晶中の炭素濃度をＤＬＴＳ法により求めることができる。
【００３１】
このように、本実施形態では、ＤＬＴＳ測定に先立って、シリコン結晶に対して水煮沸処理を実施するので、シリコン結晶の表層を失うことなく、シリコン結晶中に水素を導入できる。この導入により、シリコン結晶中の不純物準位のうち、炭素と水素を含んだ複合体の準位を活性化でき、ＤＬＴＳ測定により、この準位を高感度に測定できる。これにより、シリコン結晶中の微量炭素の存在を検知できる。このように、本実施形態では、シリコン結晶の表層を含めた形で結晶中の炭素関連の準位密度及び炭素濃度を簡便に安定して測定できる。これにより、シリコン結晶の表層近傍（例えばエピタキシャル層）の炭素を評価できる。
【実施例】
【００３２】
以下、本発明の実施例及び比較例を挙げて具体的に説明するが、本発明はこれらに限定されるものではない。
【００３３】
（比較例１）
ＦＺ法により、直径６インチ、方位＜１００＞、ｎ型、抵抗率が１０Ωｃｍで炭素を０．０３ｐｐｍａ程度含むシリコン結晶棒を引き上げた。このシリコン結晶棒を加工してシリコンウェーハとした。このシリコンウェーハを２群に分け、１群は何もせず、もう１群は、ＨＦとＨＮＯ３の混酸により表層をエッチングした。その後、ただちに２群のウェーハともＨＦによる酸化膜除去を施し、ショットキー電極とオーミック電極をそれぞれ表裏面に形成後、ＤＬＴＳ測定を行った。その結果、混酸処理を行った試料では、８×１０１０ｃｍ−３程度の炭素関連準位Ｅ３の密度が得られたのに対し、混酸処理を行わなかった試料では、２×１０１０ｃｍ−３程度の炭素関連準位Ｅ３の密度が得られ、混酸処理がＥ３準位活性化の効果をもつことがわかった。
【００３４】
（実施例１）
ＦＺ法により、直径６インチ、方位＜１００＞、ｎ型、抵抗率が１０Ωｃｍで炭素を０．０３ｐｐｍａ程度含むシリコン結晶棒を引き上げた。このシリコン結晶棒を加工してシリコンウェーハとした。このシリコンウェーハに対し、９５℃の水中で３０分の煮沸処理を施した後、ＨＦによる酸化膜除去を施し、ショットキー電極とオーミック電極をそれぞれ表裏面に形成後、ＤＬＴＳ測定を行った。その結果、４×１０１０ｃｍ−３程度の炭素関連準位Ｅ３の密度が得られ、比較例１のＤＬＴＳ電極形成前に何ら処理を行わない場合の測定結果よりも、２倍程度のＥ３準位密度を得ることができ、表層における炭素存在の定性的判断を確実に行うことができた。
【００３５】
なお、本発明は上記実施形態に限定されるものではない。上記形態は例示であり、本発明の特許請求の範囲に記載された技術的思想と実質的に同一な構成を有し、かつ同様な作用効果を奏するものは、いかなるものであっても本発明の技術的範囲に包含される。
【００３６】
例えば、上記実施例では、Ｈ−Ｃ複合体の準位Ｅ３の密度をＤＬＴＳ測定した例を示したが、Ｈ、Ｃを少なくとも含む準位Ｅ３以外の不純物準位（Ｈ−Ｃ−Ｏ複合体など）の密度をＤＬＴＳ測定して、その測定値に基づいてシリコン中の炭素濃度を評価しても良いし、特許文献１のように、Ｈ−Ｃ複合体、Ｈ−Ｃ−Ｏ複合体の準位Ｅ１、Ｅ２、Ｅ３の密度をＤＬＴＳ測定して、得られた密度の合計値に基づいて、シリコン中の炭素濃度を評価しても良い。
【図１】
2019050322.tif 000003